FR 3003044 A1 20140912 FR 1352045 A 20130307 B10113FR 1 La présente invention concerne un dispositif électrochrome, ainsi que ses diverses applications, notamment pour l'affichage. Les dispositifs électrochromes, assimilables à des batteries optiques, modifient leurs propriétés optiques sous l'effet d'un champ électrique, permettant 5 d'obtenir ainsi des revêtements à commandes électriques facilement ajustables. Depuis la première commercialisation à la fin des années 80 et jusque très récemment, leurs applications concernaient principalement le domaine du visible. Les plus courantes sont les rétroviseurs automobiles, les visières de casque moto, les fenêtres de toit pour l'automobile, et plus récemment le vitrage de bâtiments. 10 Des applications dans le domaine de l'infrarouge se développent de plus en plus, telles que la protection thermique (application spatiale pour satellites), et le camouflage infrarouge dans le domaine militaire. Les dispositifs électrochromes sont généralement constitués de cinq couches emprisonnées entre deux supports : une couche d'un matériau électrolyte séparant 15 deux couches de matériaux d'électrodes, dont au moins un est un matériau électrochrome (à coloration anodique ou cathodique), lesdites électrodes étant chacune en contact, par leur face externe, avec une couche d'un matériau collecteur de courant et transparent dans le visible. Ces dispositifs sont généralement schématisés par la chaine galvanique suivante : Substrat 1 / TCO / EC1 / I / EC2 / 20 TCO / Substrat 2 dans laquelle au moins un des substrats 1 et 2 est un matériau transparent choisi notamment parmi le verre, le plastique, etc... l'autre substrat pouvant être opaque (papier par exemple) ou réflecteur (métal par exemple), etc..., TCO est un oxyde transparent conducteur (de la dénomination anglophone « Transparent Conductive Oxide ») utilisé comme collecteur de courant, EC est une 25 couche d'un oxyde électrochrome à conduction mixte (ionique et électronique) et I est un matériau électrolyte à conduction ionique. Cette chaine galvanique est également appelée « cellule électrochrome ». Un dispositif électrochrome fonctionne comme une batterie, c'est-à-dire que l'on peut le charger ou le décharger, via l'intermédiaire des couches conductrices 30 TCO déposées sur le support. Ces couches conductrices sont en contact avec les matériaux électrochromes qui constituent les deux électrodes EC1 et EC2. L'électrolyte I est la couche qui permet le déplacement des ions entre les deux électrodes EC1 et EC2. Elle sert de conducteur ionique mais doit avoir une très faible conduction électronique. La tension nécessaire au fonctionnement est 35 généralement assez faible, de l'ordre de quelques volts. Suivant le sens du courant B10113FR 2 que l'on fait passer, le dispositif se colore : la transmission lumineuse diminue, ou se décolore : la transmission lumineuse augmente, et ce grâce aux modifications des propriétés optiques des matériaux électrochromes des électrodes EC1 et EC2. Dans le domaine du visible, la sensation de couleur associée aux dispositifs électrochromes reste subjective et peut varier fortement d'un individu à un autre. C'est pourquoi, les indicateurs spécifiques des performances électrochromes sont généralement décrits à partir de la mesure des spectres de transmission (T), d'absorption (A) ou de réflexion (R) des cellules électrochromes. De façon très simplifiée, ces trois grandeurs sont reliées par la relation suivante : R + T + A=1. iù Pour les dispositifs électrochromes, on distingue deux types de fonctionnement : 1) un fonctionnement en mode transmission pour lequel la cellule laisse passer le rayon incident et il n'y a pratiquement pas de lumière réfléchie dans la cellule (R = 0) d'où : T + A = 1. Dans ce cas, la contre électrode EC2 est un 15 matériau électrochrome de couleur complémentaire ou neutre. 2) un fonctionnement en mode réflexion, pour lequel la cellule électrochrome est opaque et renvoie le rayon incident sous la forme d'un rayon réfléchi (T = 0) d'où : R + A =1. Les oxydes utilisables à titre de TCO dans les dispositifs électrochromes 20 possèdent une transparence optique dans le visible, ainsi qu'une conductivité électrique élevée (>103 S.cm-1). La plupart de ces oxydes sont des conducteurs de type n, possédant une bande interdite de largeur supérieure à 3 eV. L'état de l'art dans le domaine des TCO (visible) correspond à une conductivité électrique de l'ordre de 104 S.cm-1, associée à une transmission moyenne de l'ordre de 85 % dans 25 le visible. Pour atteindre cette transmission, les couches de TCO sont généralement de faible épaisseur, de l'ordre de 150 nm Les résistances typiques de ces films sont de l'ordre de 15 Ohms/carré. L'état de l'art et le plus utilisé des TCOs reste l'oxyde d'indium dopé à l'étain In203:Sn (ITO) suivi de près par l'oxyde d'étain dopé fluor Sn02:F (FTO) et plus récemment l'oxyde de Zinc dopé au gallium ou à 30 l'aluminium. Les électrolytes des dispositifs électrochromes peuvent être liquides, solides ou sous forme de membranes selon la technologie employée. L'électrochromisme recouvre une grande variété de composés : des systèmes organiques (viologènes, polymères conducteurs), aux systèmes hybrides (métallo- B10113FR 3 phtalocyanines, hexacyanométallates), en passant par une large gamme d'oxydes de métaux de transition (tungstène, molybdène, tantale, iridium, titane, nickel, vanadium) et plus récemment d'hydrures et de métaux (J. N. Huiberts et al., Nature, 1996, 380, 321 ; T. J. Richardson et al., Appl. Phys. Lett., 2002, 78(30), 3047). Parmi ces matériaux électrochromes, W03 reste de loin le matériau le plus étudié et le plus commercialisé. Ces oxydes électrochromes sont regroupés en deux familles : (i) les oxydes à coloration cathodique tels que W03, qui présentent une coloration à l'état réduit, et (ii) les oxydes à coloration anodique, tels que IrO, et NiO, qui sont colorés à l'état oxydé. Le phénomène de coloration/décoloration dans le domaine du visible ou de modifications des propriétés optiques de façon plus générale, résulte d'un transfert de charge (ions/électrons) entre couches minces. Il peut être formulé à l'aide des équations suivantes (1) et (2) : + xe- + x1V1+ Mxil (1) ou/et + xM- Mxil + xe- (2) où désigne une structure Hôte et M une espèce ionique invitée. En théorie, tous les ions monovalents peuvent satisfaire à la réaction et être considérés comme espèce invitée M ; il en est ainsi de il+, Le, Ne, K-E, Ag + et OH-. Cependant des considérations de cinétique et de réversibilité électrochimique font que les ions de faibles rayons ioniques tels que il+, Le et OH- sont les plus couramment utilisés. Les cellules électrochromes fonctionnant avec les ions Le présentent une analogie flagrante avec les accumulateurs à ions lithium et sont donc ni plus ni moins des batteries en couches minces, dont les propriétés optiques varient de façon réversible avec la charge/décharge. Elles sont toutefois soumises à un nombre plus important de contraintes et critères de mérite. Les caractéristiques idéales d'un système sont bien sûr fonction de l'application recherchée et du domaine d'étude envisagée. Dans le visible, le contraste en transmission entre l'état coloré et décoloré ((Tb/Tc) : Tb = Tdecolore (ou Tbleached en anglais) et Tc = Tcoiore (ou Tcoiored en anglais)), ainsi que l'efficacité de couleur (CE = log (Tb/Tc)/Q : CE pour la dénomination anglophone « color efficiency », Q = capacité électrochimique du système) associant la capacité électrochimique au contraste en transmission sont les critères les plus importants. Entres autres critères plus spécifiques, il est également important que la vitesse de commutation, qui est définie comme le temps nécessaire B10113FR 4 pour passer d'un état à un autre, soit rapide et généralement inférieure à la minute pour des surfaces de l'ordre de la centaine de cm2 Enfin, il est important que le dispositif électrochimique présente une bonne durabilité, avec un nombre de cycles élevés ( > 10 000 cycles pour l'application vitrage). Les dispositifs électrochromes à cinq couches tels que décrits ci-dessus sont cependant couteux à fabriquer et ne présentent pas toujours une rapidité de commutation et un contraste optique suffisants. Ils nécessitent par ailleurs une source d'énergie élevée compte tenu de la largeur de la fenêtre de potentiel nécessaire à leur fonctionnement. C'est pourquoi les inventeurs se sont donné pour but de mettre au point des dispositifs électrochromes qui soient moins couteux et plus aisés à fabriquer tout en minimisant le temps de commutation et l'énergie nécessaire au fonctionnement en comparaison des dispositifs électrochromes connus de l'art antérieur. La présente invention a donc pour premier objet un dispositif électrochrome comprenant au moins une électrode de travail électrochrome, une contre électrode, un électrolyte solide et éventuellement au plus un collecteur de courant, ledit dispositif comprenant en outre des moyens permettant d'appliquer une tension électrique auxdites électrodes et étant caractérisé en ce que : - l'électrode de travail comprend un matériau électrochrome renfermant au 20 moins un polymère électrochrome, ladite électrode étant éventuellement en contact avec un collecteur de courant, - l'électrolyte solide est en contact avec chacune desdites électrodes, - la contre électrode est un matériau métallique conducteur (MC) dont le potentiel d'oxydoréduction correspond au potentiel haut de la fenêtre de potentiels 25 de fonctionnement dudit dispositif électrochrome. Un tel dispositif est peu couteux à préparer et présente par ailleurs une vitesse de commutation qui est environ 5 à 10 fois plus rapide que celle de certains systèmes électrochromes usuels. L'utilisation d'un matériau métallique à titre de contre électrode permet de s'affranchir de la nécessité d'utiliser un collecteur de 30 courant qui serait en contact avec la contre électrode, du fait que le matériau métallique constituant la contre électrode est lui-même conducteur. Cela permet au moins de réduire à quatre le nombre maximal de couches présentes dans le dispositif conforme à l'invention. En outre, en utilisant un MC ayant un potentiel d'oxydation adapté, le fonctionnement du dispositif électrochrome ne nécessite B10113FR qu'une faible tension, celle-ci pouvant par exemple être inférieure à 1 V. De plus, dans le dispositif électrochrome conforme à la présente invention, de nouveaux processus électrochimiques ont été mis en évidence grâce à l'utilisation du MC qui est en contact avec l'électrolyte. Ces systèmes sont novateurs en ce sens qu'ils 5 utilisent des MC s'oxydant et se réduisant réversiblement lors du fonctionnement du dispositif électrochrome. Le mécanisme présent dans les systèmes électrochromes classiques est décrit par l'équation (3) suivante : Energie a.EC 1 + b.Mx(EC2) 1^>a.My(EC1) + b.EC2 (avec y=bx/a) (3) électrique dans laquelle EC1 et EC2 représentent respectivement les matériaux électrochromes 10 des électrodes et M est une espèce ionique invitée. Dans ce cas, M migre réversiblement d'une électrode à l'autre (de EC1 à EC2) via l'électrolyte conducteur de l'espèce ionique invitée M. Dans le dispositif électrochrome conforme à la présente invention, l'espèce ionique invitée est un cation « 1\4+ » issu de l'électrolyte (I = M± + P) lequel, réagit 15 réversiblement avec EC1. Simultanément MC s'oxyde réversiblement en libérant MCz+ dans l'électrolyte assurant ainsi la neutralité électrique du système. Ainsi, MC joue simultanément les rôles de contre électrode et de collecteur de courant. Ce phénomène peut être représenté par l'équation (4) suivante : Energie a.EC1 + b.MC + c.M+ 1^1 a.My(EC1) + b.MC' (avec y=c/a et z=c/b) (4) électrique 20 La borne haute de la fenêtre de potentiels de fonctionnement du dispositif électrochrome conforme à l'invention est généralement inférieure à 1,5 V et de préférence inférieure à 0,7 V. Selon l'invention, les polymères électrochromes de l'électrode de travail 25 peuvent notamment être choisis parmi le poly(3,4-éthylène dioxythiophène) (PEDOT), le poly(3,4-éthylène dioxysélénophène) (ou PEDOS), le poly(3,4- propylène dioxythiophène) (ou PProDOT), le 4,7-bis-(2,3-dihydrothiéno[3,4- b][1,4]dioxin-5-y1)-2-phény1-1H-benzo[d]imidazole (ou BImBEd), le 1,4-bis-(2- (3,4-éthylènedioxy)thiényl)benzène (ou BEDOT-B), les copolymères à base de 30 pyrrole et de 3,4-éthylènedioxythiophène (ou EDOT) tels que le poly(2,2'-di-pyrrol1-y144,41bithiazolyl-co-EDOT (ou PyDBTH-co-EDOT), les copolymères de 4-aminodiphénylamine et de 4,4'-diaminodiphénylsulfone (ou DAPsone), l'acide B10113FR 6 poly[2,5-di(2-thiény1)-1H-pyrrole-1-(p benzoïque)] (ou poly-DPB), les polymères de la famille des alkylcarbazoles tels que les poly(9H-N-alkylcarbazoles) (ou poly(9-NAC), les poly(3,6-dinitro-9H-N-alkylcarbazoles) (ou poly(3,6-DN-9- NAC)), les poly(3,6-diamino-9H-N-alkylcarbazoles) (ou poly(3,6-DA-9-NAC)) 5 dans lesquels le radical alkyle peut par exemple être un radical méthyle ; les copolymères de tris-[4-(2-thiényl)phényl]amine (TTPPA) et de 2,2'-bithiophène (BT), la poly(tris(4-sélèn-2-yl)phénylamine (PTSePA), la poly(2,3,5,6- tetrafluoroaniline) (PTFA), le poly(3,4-éthylènedioxypyrrole), le poly(aniline-coéthy1-4-aminobenzoate), le poly(1-(3-pyridiny1)-2,5-di(2-thiény1)-1H-pyrrole) io (poly(PTPy)) et le poly(1-(1,10-phénanthroliny1)-2,5-di(2-thiény1)-1H-pyrrole) (poly(PhenTPy)). Parmi ces polymères électrochromes, le poly(3,4-éthylène dioxythiophène (PEDOT) est particulièrement préféré. L'épaisseur de l'électrode de travail varie généralement de quelques 15 nanomètres à plusieurs microns. A titre d'exemple, l'épaisseur de l'électrode de travail peut varier de 40 mn à 10 !am environ. Selon l'invention on entend par électrolyte « solide », un électrolyte se présentant sous la forme d'une couche ou d'une membrane solide. L'électrolyte solide utilisable dans le dispositif électrochrome conforme à la 20 présente invention peut notamment être choisi parmi : i) les liquides ioniques gélifiés ou plastifiés par au moins un agent gélifiant ou plastifiant, ii) les solutions électrolytiques d'au moins un sel d'électrolyte et/ou d'au moins un acide en solution dans un solvant, lesdites solutions étant gélifiées ou 25 plastifiées par au moins un agent gélifiant ou plastifiant, et iii) les couches minces d'un matériau choisi parmi certains oxydes hydratés tels que par exemple Ta205 hydraté et Zr02 hydraté. La nature des liquides ioniques utilisables selon l'invention n'est pas critique. Les liquides ioniques sont définis selon Wasserscheid et Welton 30 [Wasserscheid, P. et Welton, T., Ionie Liquids in Synthesis, 2nd edition. Wiley- VCH, Weinheim: 2007] comme étant des sels organiques de point de fusion inférieur au point d'ébullition de l'eau. Ils sont constitués de l'association d'un anion et d'un cation dans des proportions stoechiométriques assurant la neutralité électrique du sel. Les cations les plus utilisés ont une structure du type ammonium, B10113FR 7 imidazolium, pyridinium, pyrrolidinium, phosphonium, thiazolium, quinolinium, tétraminium. Les anions sont de préférence choisis parmi les halogénures (F, Cl, Br, I) ; les anions tétrafluoroborate (BF4), hexafluorophosphate (PF6), sulfate (SO4), hydrogénosulfate (HSO4) ; les anions carboxylate, par exemple, les formiates (HC00), acétate (CH3C00), trifluoroacétate (CF3C00), propanoate (CH3-CH2- C00) - les anions sulfonylimide, par exemple, les anions bis((trifluorométhyl)sulfonyl)imide ((CF3-S02)2N), bis(méthylsulfonyl)imide ((CH3-S02)2N) ; l'anion dicyanamide (N(CN)2) ; les anions sulfonate tels que par exemple les méthylsulfonate (CH3S03), trifluorométhylsulfonate (CF3S03), benzènesulfonate (C6H5-S03), p-toluènesulfonate (CH3-C6H4-S03), et perfluorobutylsulfonate (C4F9S03) ; les anions sulfinate tels que, par exemple, les trifluorométhanesulfinate (CF3S02), perfluorobutylsulfinate (C4F9S02) ; les anions phosphate tels que par exemple les diméthyl phosphate ((CH30)2P02), diéthyl phosphate ((C2H50)2P02), dihydrogénophosphate (H2PO4), hydrogénophosphate (HPO4) et phosphate (PO4) ; les anions phosphonate tels que, par exemple, les méthylphosphonate (CH3P03H), éthylphosphonate (C2H5P03H) ; et les autres anions tels que, par exemple, l'hexafluoroarsénate (A5F6), l'hexafluoroniobiate (NbF6), et l'hexafluoroantimonate (SbF6). Parmi de tels liquides ioniques, on peut plus particulièrement citer le bis- (trifluorométhanesulfonyl)imide de 1-éthy1-3-méthylimidazolium (EMI-TFSI), le bis-(trifluorométhanesulfonyl)imide de 1-buty1-3-méthylimidazolium (BMITFSI), l'hexafluorophosphate de 1-buty1-3-méthylimidazolium (BMIPF6), et leurs mélanges. Parmi ces liquides ioniques, le BMITFSI est particulièrement préféré en raison de sa large fenêtre électrochimique. Les sels d'électrolytes utilisables selon l'invention peuvent par exemple être choisis parmi les sels de lithium tels que par exemple le bis(trifluorométhanesulfonyl)imide de lithium (LiTFSI), le perchlorate de lithium (LiC104), l'hexafluorophosphate de lithium (LiPF6), les sels de sodium tels que par exemple le bis(trifluorométhanesulfonyl)imide de sodium (NaTFSI), et certains acides tels que l'acide de bis(trifluorométhanesulfonyl)imide (HTFSI), l'acide phosphorique et l'acide sulfurique. Le solvant des solutions électrolytiques définies au point iii) ci-dessus peut être choisi parmi les solvants aprotiques polaires tels que par exemple les carbonates cycliques et linéaires (par exemple le carbonate d'éthylène, le carbonate 35 de propylène, le carbonate de butylène, le carbonate de diméthyle, le carbonate de B10113FR 8 diéthyle, le carbonate de dipropyle, le carbonate d'éthyle-méthyle, le carbonate de vinylène), les éthers cycliques (par exemple le tetrahydrofurane), les éthers de polyéthylène glycols de formule RO(CH2CH20)11R' dans lesquels R et R' sont CH3 ou C2H5, et 1 B10113FR 9 La quantité d'agent plastifiant ou/et gélifiant présent au sein du liquide ionique ou au sein de la solution électrolytique dépend de la viscosité initiale du liquide ionique ou de la solution électrolytique, de sa nature, etc.... Lorsque l'électrolyte solide est un liquide ionique plastifié ou gélifié, la 5 quantité d'agent plastifiant ou gélifiant peut varier de 20 à 70 % environ en masse par rapport à la masse du liquide ionique, et encore plus préférentiellement, de 40 à 50 % environ. Lorsque l'électrolyte solide est une solution électrolytique plastifiée ou gélifiée telle que définie ci-dessus au point ii), la quantité d'agent plastifiant ou 10 gélifiant peut varier de 20 à 80 % en masse par rapport à la masse totale de la solution électrolytique initiale, et encore plus préférentiellement, de 30 à 60 %. A titre d'exemple, lorsque l'électrolyte solide est du BMITFSI et qu'il renferme en outre un sel de lithium tel que LiTFSI, alors l'ajout de 40 % en masse environ de PMMA est nécessaire et suffisant pour obtenir un électrolyte solide 15 adhérant bien aux électrodes tout en conservant une conductivité ionique suffisante. A titre d'autre exemple, lorsque l'électrolyte solide est du BMITFSI mais qu'il ne renferme pas de sel de lithium, alors la quantité de PMMA nécessaire et suffisante pour obtenir un électrolyte solide ayant les mêmes propriétés mécaniques que celles de l'électrolyte solide BMITFSI-LiTFSI ci-dessus est de 50 % en masse. 20 L'électrolyte solide présente de préférence une épaisseur variant de quelques nanomètres à plusieurs centaines de micromètres environ, et encore plus préférentiellement de 100 mn à 50 !am. Comme indiqué précédemment, le matériau métallique de la contre électrode (MC) est choisi parmi les métaux dont le potentiel d'oxydoréduction correspond à 25 la partie haute de la fenêtre de potentiels de fonctionnement dudit dispositif électrochrome, typiquement 1,5 V au maximum. Parmi de tels métaux, on peut notamment citer le cuivre (Cu2±/Cu = 0,34 V), le fer (Fe2±/Fe = 0,4 V), l'argent (Ag/Ag = 0,8V), le platine (Pt2±/Pt = 1,2 V), et l'or (Au3±/Au = 1,4 V), l'argent étant particulièrement préféré. 30 Le matériau métallique conducteur de la contre électrode du dispositif conforme à l'invention peut se présenter sous la forme d'un matériau massif tel que par exemple sous la forme d'une feuille ou d'une grille, ou bien il peut également être utilisé sous la forme d'une couche mince (ayant typiquement une épaisseur inférieure ou égale à 20 !am) ou bien encore sous la forme d'un matériau B10113FR 10 « discontinu » constitué par exemple de nanofils (percolants entre eux) et disposés sur un substrat. L'épaisseur de la contre électrode peut varier dans une large mesure. Elle peut varier de quelques nanomètres à plusieurs centimètres. Selon une première forme de réalisation de l'invention, l'électrode de travail est en contact avec un collecteur de courant, par la face qui est opposée à celle qui est en contact avec l'électrolyte solide. Dans ce cas, le dispositif électrochrome conforme à l'invention comporte 4 couches et comprend un collecteur de courant en contact avec l'électrode de travail (EC1), une contre électrode en matériau métallique (MC) et un électrolyte solide séparant lesdites électrodes. Selon cette première forme de réalisation, le collecteur de courant est alors de préférence choisi parmi les oxydes conducteurs transparents parmi lesquels on peut par exemple citer l'oxyde d'indium dopé à l'étain In203:Sn (ITO), l'oxyde d'étain dopé fluor 5n02:F (FTO), l'oxyde de zinc dopé au gallium ou à l'aluminium (GZO ou AZO) ou bien encore au silicium (ZnO :Si). Selon une seconde forme de réalisation particulière de l'invention, le matériau électrochrome de l'électrode de travail présente une conductivité électronique suffisante pour que la présence d'un collecteur de courant au contact de l'électrode de travail électrochrome ne soit pas nécessaire et le dispositif électrochrome conforme à l'invention est alors uniquement constitué de seulement 3 couches : une électrode de travail électrochrome (EC1), un électrolyte solide et une contre électrode métallique (MC). Cette conductivité électronique suffisante du matériau électrochrome est observée lorsque les polymères électrochromes sont choisis parmi les polymères présentant en outre des propriétés de conductivité électronique et/ou lorsque le matériau électrochrome comprend en outre un agent générant une conductivité électronique. Selon l'invention, on entend par « conductivité électronique suffisante », une conductivité supérieure ou égale à quelques dizaines de Siemens par cm. En d'autres termes, lorsque le dispositif électrochrome conforme à l'invention comporte une électrode de travail comprenant un matériau électrochrome renfermant au moins un polymère électrochrome ayant une conductivité électronique suffisante et/ou au moins un agent générant une conductivité électronique, il est possible de s'affranchir totalement des couches collectrices de courant. Le dispositif électrochrome conforme à l'invention peut B10113FR 11 alors être composé de seulement 3 couches au lieu des 5 classiquement utilisées, sans tenir compte des substrats éventuellement utilisés de part et d'autre de chacune des électrodes. Parmi les polymères électrochromes mentionnés précédemment, les polymères présentant une conductivité électronique suffisante peuvent être choisis parmi le poly(3,4-éthylène dioxythiophène) (PEDOT), le poly(3,4-éthylène dioxysélénophène) (ou PEDOS), le poly(3,4-propylène dioxythiophène) (ou PProD 0 T), le 4, 7-bis-(2,3 -dihydrothiéno [3 ,4-b] [ 1,4] dioxin-5 -y1)-2-phényl- 1Hbenzo[d]imidazole (ou BImBEd), le 1,4-bis-(2-(3,4-éthylènedioxy)thiényl)benzène (ou BEDOT-B), les copolymères à base de pyrrole et de 3,4- éthylènedioxythiophène (ou EDOT) tels que le poly(2,2'-di-pyrrol-1-y1- [4,41bithiazolyl-co-EDOT (ou PyDBTH-co-EDOT), les copolymères de 4-aminodiphénylamine et de 4,4'-diaminodiphénylsulfone (ou DAPsone), l'acide poly[2,5-di(2-thiény1)-1H-pyrrole-1-(p benzoïque)] (ou poly-DPB), les polymères de la famille des alkylcarbazoles tels que les poly(9H-N-alkylcarbazoles) (ou poly(9-NAC), les poly(3,6-dinitro-9H-N-alkylcarbazoles) (ou poly(3,6-DN-9- NAC)), les poly(3,6-diamino-9H-N-alkylcarbazoles) (ou poly(3,6-DA-9-NAC)) dans lesquels les radicaux alkyle sont par exemple un radical méthyle. Parmi ces polymères, le poly(3,4-éthylène dioxythiophène (PEDOT) est 20 particulièrement préféré. L'agent générant une conductivité électronique utilisable dans le matériau électrochrome de l'électrode de travail conforme à l'invention peut notamment être choisi parmi les polymères conducteurs différents des polymères électrochromes ayant une conductivité électronique mentionnés précédemment, les oxydes semi- 25 conducteurs dopés tels que par exemple ZnO:Si ou ZnO:Al. Parmi de tels polymères conducteurs on peut notamment citer le poly(styrène sulfonate), le 1, r-binaphtyl substitué tel que par exemple le poly(6,6'-Bis(2,2'- bithionophen-5 -y1)- 1, 1 ' -bi-2,2' -naphtol), le p oly( 1 -hydroxy-2-méthyloxyb enzène) (ou PHMOB), le poly(2,2'-di-pyrrol-1-y144,41bithiazoly1) (ou PyDBTH), les 30 polyanilines, les polypyrroles, les polycarbazoles, les polyindoles, les polyazépines, les polyfluorènes, les polypyrènes, les polyazulènes, les polynaphtalènes et les polythiophènes. A cette occasion, l'homme du métier veillera à ce que l'utilisation de ces polymères ne soit pas incompatible avec les propriétés intrinsèques du dispositif électrochrome conforme à l'invention, en particulier à ce que l'utilisation B10113FR 12 de ces polymères n'altère pas les propriétés d'électrochromisme de l'électrode de travail. Lorsqu'ils sont utilisés, les polymères conducteurs représentent de préférence de 2 à 75 % des monomères par rapport aux monomères électrochromes, et encore 5 plus préférentiellement de 5 à 30 %. Selon cette seconde forme de réalisation, différentes configurations du dispositif électrochrome sont possibles. Ces différentes configurations sont schématisées sur la figure 1 annexée. Selon une première configuration (voir figure la), le dispositif électrochrome 10 comprend un substrat (1) du côté électrode de travail (Substrat 1), une électrode de travail en un matériau électrochrome ayant également une conductivité électronique (2) (EC1), un électrolyte solide (3) (I), une contre électrode (4) en un matériau métallique (MC) et un substrat (5) pour la contre électrode (4) (Substrat 2) (voir figure la). Selon cette première configuration, et lorsque la couche conductrice 15 électrochrome est auto-supportée, il n'est pas nécessaire d'utiliser de substrat (1) (voir figure lb). Par ailleurs, dans les dispositifs représentés sur les figures la et lb, le substrat (5) de la contre électrode (4) peut en outre être facultatif lorsque la contre électrode (4) présente une épaisseur suffisante de façon à lui conférer une rigidité suffisante, cette épaisseur étant généralement de l'ordre de 100 !am à quelques cm 20 environ (figures lc et 1d)). Selon une seconde configuration (voir figures le et 11), l'électrode de travail (2) et la contre électrode métallique (4) sont disposées côte à côte sans être en contact, dans un même plan, et sont en contact avec le substrat (1) et l'électrolyte solide (3), l'électrolyte solide (3) étant lui-même supporté ou non par un substrat 25 (5). Le substrat (5) de la contre électrode est un matériau opaque, translucide ou transparent pouvant par exemple être choisi parmi les papiers, les plastiques, les matières textiles, les verres, les métaux, les céramiques, le bois, etc. Le substrat (1) éventuellement en contact avec l'électrode de travail électrochrome peut être choisi 30 parmi les matériaux translucides (tel que le papier calque par exemple) et de préférence transparents (tels que le verre, le PET, etc). Les différentes parties du dispositif électrochrome conforme à l'invention peuvent être préparées et assemblées par l'ensemble des techniques de réalisation de couches minces existantes et bien connues de l'homme du métier telles que par B10113FR 13 exemple par enduction au rouleau (« roll coating» ou «Roi! to Roll »), flexographie, sérigraphie, pulvérisation cathodique, trempage-retrait (« dip coating »), enduction à la tournette (« spin coating»), application au couteau à pelliculer (« doctor blade »), etc... ou un mélange de ces techniques. Les systèmes assemblés peuvent être monolithiques, laminés en structure ouverte ou fermée. Enfin l'invention a également pour objet les différentes applications et utilisations du dispositif électrochrome tel que décrit précédemment. En particulier, le dispositif électrochrome conforme à l'invention peut avantageusement être utilisé pour : - l'affichage de données (écrans de textes et/ou images, système de pixellisation possible, la réalisation de témoins visuels (On/Off, risques (par ex : danger électrique)), authentification de produits contrefaits, etc...), - la fabrication de rétroviseurs automobiles et de visières, en particulier de visières de casques de moto. Dans ces deux cas, le dispositif électrochrome 15 conforme à l'invention permet d'éviter l'éblouissement lié aux phares des autres véhicules et du soleil respectivement), - la fabrication de vitrages de bâtiments (en particulier afin de limiter l'intrusion ou l'évacuation de la chaleur des pièces via le vitrage durant l'été ou l'hiver respectivement), la furtivité thermique (camouflage optique dans 20 l'infrarouge), en effet certains matériaux électrochromes tels que le PEDOT peuvent moduler leurs absorptions dans l'infrarouge. La présente invention est illustrée par les exemples ci-après, auxquels elle n'est cependant pas limitée. EXEMPLE 1 25 Préparation et propriétés d'un dispositif électrochrome à quatre couches utilisant un liquide ionique plastifié comme électrolyte solide Préparation du dispositif Dans cet exemple, on a préparé un dispositif électrochrome à quatre couches à structure sandwich, constitué de la chaine électrochimique suivante : 30 - Support transparent en polyéthylène téréphtalate (PET) ; - Collecteur de courant : oxyde d'indium dopé à l'étain (ITO) ; B10113FR 14 Electrode de travail électrochrome : poly(3,4-éthylènedioxy)thiophène (PEDOT) ; Electrolyte solide : l'électrolyte a été préparé en utilisant du 1-buty1-3- méthylimidazolium bis(trifluorométhylsulfonyl) imide (BMITFSI) et 50% en masse de PMMA à titre d'agent plastifiant ; Contre électrode/Collecteur de courant : couche d'encre à l'argent métallique (épaisseur = 5-10 !am) Support de la contre électrode : papier Ce dispositif a été réalisé à l'aide de film de PEDOT déposé industriellement par la méthode «Roll to Roll» sur un substrat de PET recouvert d'ITO par polymérisation in-situ. L'encre à l'argent métallique a été déposée par flexographie sur le substrat papier. La membrane d'électrolyte solide a été obtenue en mélangeant du BMITFSI (société Solvionic) avec 50% massique de PMMA en utilisant de la butan-2-one comme solvant commun. Le liquide ionique est à ce moment liquide. L'électrolyte ionique à l'état liquide a été déposé sur le substrat de papier recouvert de la couche d'encre à l'argent par application au couteau à pelliculer (« doctor blade»). L'ensemble a ensuite été chauffé à une température d'environ 100°C pour éliminer une partie de la butan-2-one afin que l'électrolyte forme une membrane qui ne soit pas totalement sèche. À ce moment, le substrat de PEDOT/ITO/PET a été appliqué à la surface et le séchage à l'étuve à une température d'environ 110°C a été complété pour éliminer le reste du solvant. Ce dispositif électrochrome est représenté schématiquement par la figure 2 annexée sur laquelle on peut voir le dispositif à l'état décoloré (figure 2a) et à l'état coloré (figure 2b). Il est constitué d'un collecteur de courant (6) en contact avec l'électrode de travail électrochrome (2), qui est séparé de la contre-électrode (4) par une couche d'électrolyte solide (3). Le support PET du collecteur de courant et le support papier de la contre électrode ne sont pas représentés sur cette figure. Stabilité en chronoampérométrie cyclique La stabilité électrochimique de ce dispositif électrochrome, étudiée par cyclage chronoampérométrique, a été évaluée dans un premier temps en milieu liquide en montage 3 électrodes usuel en électrochimie (i.e. films plongés dans l'électrolyte (BMITFSI sans ajout de PMMA). La Figure 3 annexée rapporte les résultats de cyclage du 145' au 155' cycle, la densité de courant (en mA/cm2) étant fonction du temps (en minutes)) avec une électrode de platine dans le domaine B10113FR 15 de potentiel 0,7 à -0,7 V vs une électrode de référence Hg/Hg0). Les résultats reportés sur la figure 3 annexée montrent la bonne cyclabilité de ce matériau électrochrome après une période de formatage de moins d'une centaine de cycle. Ce montage prouve la stabilité électrochimique du matériau électrochrome vis-à-vis de l'électrolyte. La durée de commutation à 90% du PEDOT est de 2s en coloration et de 4,5s en décoloration dans ces conditions (±0,7V vs Pt, réf Hg/Hg0) et la capacité surfacique obtenue est de 1,4 mC/cm2. Le dispositif électrochrome de la figure 2 a ensuite été testé en système « solide », dans le domaine de potentiel 0 à -0,7 V. La figure 4 annexée montre un extrait des courbes de chronoampérométrie du dispositif électrochrome ainsi obtenues, la densité de courant (en mA/cm2) étant fonction du temps (en secondes). Cet extrait permet de montrer la forte vitesse de commutation du système. La commutation à 90% du système s'opère en moins de 2,5 secondes, ce qui est aussi rapide qu'en montage avec un électrolyte liquide. De plus, la capacité surfacique du dispositif électrochrome conforme à l'invention n'est que de 0,5 mC/cm2. Il apparait donc qu'une couche électrochrome (EC2) et un collecteur de courant (TCO) peuvent avantageusement être substitués par une couche unique de matériau métallique conducteur (MC) jouant à la fois le rôle de contre électrode et de collecteur. Par ailleurs, cette courbe de chronoampérométrie cyclique associée à l'activation du dispositif électrochrome conforme à l'invention met en évidence le nouveau processus électrochimique présenté précédemment et lié à l'oxydation réversible du MC, car l'électrolyte (BMITFSI) est stable dans cette fenêtre de potentiel (-0.7 à OV) et hydrophobe (i.e. la décomposition de l'eau ne peut pas intervenir dans le processus électrochrome). De plus dans ce cas, l'utilisation de la couche en argent (MC) et de cet électrolyte solide rend le dispositif électrochrome ultra rapide. EXEMPLE 2 Préparation d'un dispositif électrochrome à 3 couches utilisant un électrolyte solide à base d'un liquide ionique plastifié Préparation du dispositif Dans cet exemple, on montre que l'utilisation d'un matériau électrochrome conducteur comprenant un polymère électrochrome ayant une conductivité électronique tel que par exemple le PEDOT et en outre un polymère conducteur tel que le poly(styrène sulfonate) (PSS) permet de réduire l'ensemble collecteur de B10113FR 16 courant/électrode de travail à une seule et même couche. On a donc préparé un dispositif électrochrome à trois couches à structure sandwich verticale constitué de la chaine électrochimique suivante : Support transparent en polyéthylène téréphtalate (PET) ; Electrode de travail/Collecteur de courant : monocouche de matériau électrochrome conducteur : PEDOT:PSS vendu sous la forme d'une encre commerciale de référence Orgacon ICP 1050 (Agfa) déposée sur un substrat de PET; Electrolyte solide : l'électrolyte a été préparé en utilisant du 1-buty1-3- méthylimidazolium bis(trifluorométhylsulfonyl) imide (BMITFSI) et 50% massique de PMMA à titre d'agent plastifiant ; Contre électrode/Collecteur de courant : couche d'encre à l'argent métallique (épaisseur = 5-10 !am). Support de la contre électrode : papier Ce dispositif a été réalisé à l'aide de film de PEDOT :PSS déposé industriellement par la méthode «Roi! to Roll» sur un substrat de PET seul par copolymérisation in-situ. L'encre à l'argent métallique a été déposée par flexographie sur le substrat papier. La membrane d'électrolyte solide a été obtenue en mélangeant du BMITFSI (société Solvionic) avec 50% massique de PMMA en utilisant de la butan-2-one comme solvant commun. Le liquide ionique est à ce moment liquide. L'électrolyte ionique à l'état liquide a été déposé sur le substrat de papier recouvert de la couche d'encre à l'argent par application au couteau à pelliculer (« doctor blade »). L'ensemble a ensuite été chauffé à une température d'environ 100°C pour éliminer une partie de la butan-2-one afin que l'électrolyte forme une membrane qui ne soit pas totalement sèche. À ce moment, le substrat de PEDOT/ITO/PET a été appliqué à la surface et le séchage à l'étuve à une température d'environ 110°C a été complété pour éliminer le reste du solvant. Ce dispositif électrochrome est représenté schématiquement par la figure 5 annexée sur laquelle on peut voir le dispositif à l'état décoloré (figure 5a) et à l'état coloré (figure 5b). Il est constitué d'une électrode de travail électrochrome (2), qui est séparée de la contre-électrode (4) par une couche d'électrolyte solide (3). Le support PET du matériau électrochrome conducteur et le support papier de la contre électrode ne sont pas représentés sur cette figure. B10113FR 17 La stabilité électrochimique de ce dispositif électrochrome, étudiée par cyclage chronoampérométrique, a été évaluée directement en configuration « solide ». La figure 6 annexée montre les courbes de chronoampérométrie obtenues, la 5 densité de courant (en ILLA/cm2) étant fonction du temps (en minutes). Une fois de plus, cette figure illustre la bonne cyclabilité de ce dispositif électrochrome, avec une très faible perte de capacité au cours du cyclage, ce qui traduit une bonne stabilité de ce système dans les conditions utilisées (-0,7 à OV pour la coloration et décoloration respectivement). L'utilisation d'un matériau qui 10 soit à la fois conducteur électronique et électrochrome à l'électrode de travail, permet de s'affranchir totalement des couches spécifiquement dédiées à la fonction de « collecteur de courant ». Ceci autorise, dans le cas d'une industrialisation de l'invention, de diminuer fortement le coût de production d'un système électrochrome car l'utilisation d'un substrat revêtu par une couche d'oxyde 15 transparent conducteur réalisée principalement par dépôt physique (PVD) ou dépôt chimique en phase vapeur (CVD) n'est alors plus requise. Un agrandissement de la courbe de chronoampérométrie cyclique de la figure 6 est présenté à la figure 7 annexée. Cet agrandissement permet d'apprécier la vitesse de commutation de ce système. 90% de la commutation du système est 20 obtenu en 3,5s ; de plus sa consommation électrique est très faible (0,3mC/cm2). Les performances de ce dispositif conforme à l'invention ont été comparées à un dispositif électrochrome classique à 5 couches basé sur l'association des matériaux électrochromes W03 et LiNi0 et dont la préparation et les propriétés sont décrites dans l'article de H. Moulki et al., Electrochimica Act., 2012, 74, 46-52. Ce 25 dispositif à 5 couches selon l'art antérieur était constitué de la chaine électrochimique suivante : - Collecteur de courant : ITO - Electrode de travail électrochrome : PEDOT - Electrolyte : 0,3M de LiTFSI dissous dans du BMITFSI et plastifié à l'aide 30 de 40% massique de PMMA - Contre électrode : Li-Ni-0 - Collecteur de courant : ITO, B10113FR 18 chacun des collecteurs de courant étant par ailleurs supporté par un substrat en PET. Les résultats sont rapportés sur la figure 8 annexée sur laquelle le rapport densité de courant / densité de courant maximale (J/Jmax en %) est fonction du temps (en s). Sur cette figure, les courbes du dispositif électrochrome à 5 couches selon l'art antérieur sont représentées en trait pointillé et les courbes du dispositif électrochrome à 3 couches selon la présente invention sont représentées en trait continu, la croix figurant sur les courbes marquant le point à 90 % de la coloration ou de la décoloration. Concernant le dispositif électrochrome à 5 couches selon l'art antérieur, on a noté une durée de décoloration de 20,4 s et une durée de coloration de 35,4 s. Comparativement, pour le dispositif électrochrome à 3 couches selon la présente invention, on a noté une durée de décoloration de 3 s et une durée de coloration de 3,5 s. Il apparait que le dispositif électrochrome à trois couches conforme à la présente invention a un temps de commutation à 90% plus court qu'un système à 5 couches classique. Exemple 3 Préparation d'un dispositif électrochrome à 3 couches à structure ouverte 20 Préparation du dispositif Dans cet exemple, on a préparé un dispositif électrochrome à structure ouverte et tel que représenté sur la figure 9 annexée. Ce dispositif est constitué d'un support en papier (7) sur lequel repose, d'une part, un collecteur de courant (6) en argent, et d'autre part, une contre électrode (4) en argent, ledit collecteur (6) étant 25 surmonté d'une électrode de travail (2) en matériau électrochrome (dans cet exemple un mélange PEDOT:PSS vendu sous la forme d'une encre commerciale de référence Orgacon ICP 1050 (Agfa)), lesdites électrodes (2, 4) sont séparées l'une de l'autre d'une distance de quelques micromètres et englobées par un électrolyte solide (3) constitué d'un mélange de BMITFSI et de 50 % en masse de PMMA à 30 titre d'agent plastifiant, le collecteur de courant (6) et la contre électrode (4) étant reliées aux bornes d'une alimentation électrique externe au dispositif (8). L'encre à l'argent a été déposée par flexographie sur le substrat papier en utilisant un motif afin d'éviter les court-circuits entre les deux électrodes. Le B10113FR 19 PEDOT :PSS a été déposé par application au couteau à pelliculer (« doctor blade »). Un masque a été utilisé afin de ne recouvrir qu'une seule des deux électrodes en argent. La membrane d'électrolyte solide a été obtenue en mélangeant du BMITFSI (Solvionic) avec 50% massique de PMMA en utilisant de la butan-2-one comme solvant commun. Le liquide ionique est à ce moment liquide. L'électrolyte ionique à l'état liquide a été déposé sur l'ensemble par application au couteau à pelliculer (« doctor blade »). Le tout a été séché à l'étuve à 110°C pour solidifier l'électrolyte. La variation du courant électrique en fonction des deux tensions appliquées (-0,7 V à l'état sous tension afin de colorer le dispositif et 0 V pour le décolorer) a ensuite été mesurée et est rapportée sous forme de chronoampérométrie cyclique sur la figure 10 annexée sur laquelle la densité de courant (en mA/cm2) est fonction du temps (en min.). Ces résultats montrent que le dispositif fonctionne à une très faible tension (0,7V) comparativement aux systèmes électrochromes classiques qui fonctionnent à une tension plus élevée (environ 1,5 V, la différence est en fait plus importante puisqu'il faut appliquer 1,5 V en coloration et -1,5 V en décoloration, ce qui fait un delta de 3 V alors que le dispositif électrochrome conforme à l'invention fonctionne entre 0,7V et OV) pour une consommation électrique de l'ordre de 1 mA. Ce changement de configuration du dispositif électrochrome par rapport à celui de l'exemple 1 (les couches du collecteur de courant, du matériau électrochrome formant l'électrode de travail et de la contre électrode métallique ne sont plus superposées, mais juxtaposées dans un même plan, sans être en contact puisqu'elles sont englobées par l'électrolyte solide) permet une modification de l'assemblage/impression du système sans modifier fortement ses propriétés de cyclage. La capacité surfacique reste toujours faible 1,3 mC/cm2 et la vitesse de commutation est toujours rapide : le temps de commutation à 90% est de 4s. REVENDICATIONS1. Dispositif électrochrome comprenant au moins une électrode de travail électrochrome, une contre électrode, un électrolyte solide et éventuellement au plus un collecteur de courant, ledit dispositif comprenant en outre des moyens 5 permettant d'appliquer une tension électrique auxdites électrodes et étant caractérisé en ce que : - l'électrode de travail comprend un matériau électrochrome renfermant au moins un polymère électrochrome, ladite électrode étant éventuellement en contact avec un collecteur de courant, 10 - l'électrolyte solide est en contact avec chacune desdites électrodes, - la contre électrode est un matériau métallique conducteur (MC) dont le potentiel d'oxydoréduction correspond au potentiel haut de la fenêtre de potentiels de fonctionnement dudit dispositif électrochrome. 2. Dispositif selon la revendication 1, caractérisé en ce que les 15 polymères électrochromes de l'électrode de travail sont choisis parmi le poly(3,4- éthylène dioxythiophène), le poly(3,4-éthylène dioxysélénophène), le poly(3,4- propylène dioxythiophène), le 4,7-bis-(2,3-dihydrothiéno[3,4-b][1,4]dioxin-5-y1)-2- phényl- 1H-b enzo [d] imidazole, le 1,4-bis-(2-(3,4-éthylènedioxy)thiényl)benzène, le s copolymères à base de pyrrole et de 3,4-éthylènedioxythiophène, les copolymères 20 de 4-aminodiphénylamine et de 4,4'-diaminodiphénylsulfone, l'acide poly[2,5-di(2- thiény1)-1H-pyrrole-1-(p benzoïque)], les poly(9H-N-alkylcarbazoles), poly(3,6- dinitro-9H-N-alkylcarbazoles) et poly(3,6-diamino-9H-N-alkylcarbazoles) ; le s copolymères de tris-[4-(2-thiényl)phényl]amine et de 2,2'-bithiophène, la poly(tris(4-sélèn-2-yl)phénylamine, la poly(2,3,5,6-tetrafluoroaniline), le poly(3,4- 25 éthylènedioxypyrrole), le poly(aniline-co-éthy1-4-aminobenzoate), le poly(1-(3- pyridiny1)-2, 5 -di(2-thiény1)- 1H-pyrrole) et le p oly( 1 -( 1, 1 0-phénanthroliny1)-2, 5 - di(2-thiény1)- 1H-pyrrole). 3. Dispositif selon la revendication 1 ou 2, caractérisé en ce que l'électrolyte solide est choisi parmi : 30 i) les liquides ioniques gélifiés ou plastifiés par au moins un agent gélifiant ou plastifiant, ii) les solutions électrolytiques d'au moins un sel d'électrolyte et/ou d'au moins un acide en solution dans un solvant, lesdites solutions étant gélifiées ou plastifiées par au moins un agent gélifiant ou plastifiant, etB10113FR 21 iii) les couches minces d'un matériau choisi parmi certains oxydes hydratés tels que par exemple Ta205 hydraté et Zr02 hydraté. 4. Dispositif selon la revendication 3, caractérisé en ce que les liquides ioniques sont choisis parmi le bis-(trifluorométhanesulfonyl)imide de 1-éthy1-3- méthylimidazolium, le bis-(trifluorométhanesulfonyl)imide de 1-buty1-3- méthylimidazolium, l'hexafluorophosphate de 1-buty1-3-méthylimidazolium, et leurs mélanges. 5. Dispositif selon la revendication 3, caractérisé en ce que les sels d'électrolytes sont choisis parmi les sels de lithium, les sels de sodium, l'acide 10 phosphorique et l'acide sulfurique. 6. Dispositif selon la revendication 3, caractérisé en ce que le solvant des solutions électrolytiques est un solvant aprotique polaire choisi parmi les carbonates cycliques et linéaires, les éthers cycliques, les éthers de polyéthylène glycols de formule RO(CH2CH20)11R' dans lesquels R et R' sont CH3 ou C2H5, et 1 7. Dispositif selon la revendication 3, caractérisé en ce que l'électrolyte solide est un liquide ionique gélifié ou plastifié, et qu'il renferme en outre au moins 20 un sel de lithium. 8. Dispositif selon l'une quelconque des revendications 3 à 7, caractérisé en ce que l'électrolyte solide renferme en outre le couple rédox 137f. 9. Dispositif selon l'une quelconque des revendications 3 à 8, caractérisé en ce que les agents gélifiants sont choisis parmi la cellulose, la nitrocellulose, les 25 carboxyméthylcelluloses. 10. Dispositif selon l'une quelconque des revendications 3 à 8, caractérisé en ce que les agents plastifiants sont choisis parmi des composés pré-polymérisés ou polymérisant durant l'assemblage du dispositif électrochrome et résultant de la polymérisation d'un ou de plusieurs monomères choisis parmi l'oxyde d'éthylène, 30 l'oxyde de propylène, le méthacrylate de méthyle, l'acrylate de méthyle, l'acrylonitrile, le méthacrylonitrile, et le fluorure de vinylidène, ledit polymère ayant une structure de type linéaire, de type peigne, statistique, alterné ou à bloc, réticulé ou non.B10113FR 22 11. Dispositif selon l'une quelconque des revendications précédentes, caractérisé en ce que l'électrolyte solide présente une épaisseur de 100 nm à 50 !am. 12. Dispositif selon l'une quelconque des revendications précédentes, caractérisé en ce que le matériau métallique de la contre électrode est choisi parmi le cuivre, le fer, l'argent, le platine et l'or. 13. Dispositif selon l'une quelconque des revendications précédentes, caractérisé en ce que le matériau métallique de la contre électrode se présente sous la forme d'un matériau massif, d'une couche mince ou bien encore sous la forme d'un matériau discontinu constitué de nanofils disposés sur un substrat. 14. Dispositif selon l'une quelconque des revendications précédentes, caractérisé en ce qu'il comprend un collecteur de courant en contact avec l'électrode de travail, une contre électrode en matériau métallique et un électrolyte solide séparant lesdites électrodes, et en ce que ledit collecteur de courant est choisi parmi les oxydes conducteurs transparents. 15. Dispositif selon la revendication 14, caractérisé en ce que les oxydes conducteurs transparents sont choisis parmi l'oxyde d'indium dopé à l'étain In203:Sn, l'oxyde d'étain dopé fluor Sn02:F, et l'oxyde de zinc dopé au gallium, à l'aluminium ou au silicium. 16. Dispositif selon l'une quelconque des revendications 1 à 13, caractérisé en ce que le matériau électrochrome de l'électrode de travail comprend au moins un polymère électrochrome présentant en outre des propriétés de conductivité électronique et/ou au moins un agent générant une conductivité électronique et en ce que la présence d'un collecteur de courant au contact de l'électrode de travail électrochrome n'est pas nécessaire. 17. Dispositif selon la revendication 16, caractérisé en ce que les polymères électrochromes présentant en outre des propriétés de conductivité électronique sont choisis parmi le poly(3,4-éthylène dioxythiophène), le poly(3,4- éthylène dioxysélénophène), le poly(3,4-propylène dioxythiophène), le 4,7-bis-(2,3- dihydrothiéno [3,4-b] [1,4] dioxin-5 -y1)-2-phényl- 1H-b enzo [d] imidazole, le 1,4-bis- (2-(3,4-éthylènedioxy)thiényl)benzène, les copolymères à base de pyrrole et de 3,4-éthylènedioxythiophène, les copolymères de 4-aminodiphénylamine et de 4,4' -diaminodiphénylsulfone, l'acide poly[2,5-di(2-thiény1)-1H-pyrrole-1-(p benzoïque)], les poly(9H-N-alkylcarbazoles), poly(3,6-dinitro-9H-N- alkylcarbazoles) et poly(3,6-diamino-9H-N-alkylcarbazoles).B10113FR 23 18. Dispositif selon la revendication 16 ou 17, caractérisé en ce que l'agent générant une conductivité électronique est choisi parmi les polymères conducteurs différents des polymères électrochromes ayant une conductivité électroniques tels que définis à la revendication 17, et les oxydes semi-conducteurs dopés. 19. Dispositif selon la revendication 18, caractérisé en ce que les polymères conducteurs sont choisis parmi le poly(styrène sulfonate), le poly(6,6'- bis(2,2' -bithionophen-5 -y1)-1, 1 ' -bi-2,2' -naphtol), le poly(1-hydroxy-2- méthyloxybenzène), le poly(2,2'-di-pyrrol-1-y1-[4,4']bithiazoly1), les polyanilines, les polypyrroles, les polycarbazoles, les polyindoles, les polyazépines, les polyfluorènes, les polypyrènes, les polyazulènes, les polynaphtalènes et les polythiophènes. 20. Dispositif selon l'une quelconque des revendications 17 à 19, caractérisé en ce que l'électrode de travail et la contre électrode sont disposées côte à côte sans être en contact, dans un même plan et sont en contact avec le substrat et l'électrolyte solide, l'électrolyte solide étant lui-même supporté ou non par un substrat. 21. Dispositif selon la revendication 20, caractérisé en ce que le substrat de la contre électrode est un matériau opaque, translucide ou transparent choisi parmi les papiers, les plastiques, les matières textiles, les verres, les métaux, les céramiques, et le bois. 22. Utilisation d'un dispositif électrochrome tel que défini à l'une quelconque des revendications précédentes, pour l'affichage de données, la fabrication de rétroviseurs automobiles et de visières, la fabrication de vitrages de 25 bâtiments ou le camouflage optique dans l'infrarouge.